(57)【特許請求の範囲】
【請求項１】
溶融状態の樹脂を押し出す押出機と、押出機に装着されたダイを有し、前記ダイから樹脂をシート状に押し出して樹脂フィルムを成形するフィルム製造装置において、
樹脂が通過する経路に樹脂の温度を調整する加熱手段と、
樹脂フィルムの幅方向における各部の厚さを測定する厚み測定手段と、
厚み測定手段の測定値に基づいて樹脂フィルムの大まかな輪郭曲線を決定する輪郭曲線決定手段と、
決定された輪郭曲線が所定の条件を満足する場合に所定の報知を行う報知手段を有し、
前記輪郭曲線決定手段は、樹脂フィルムの厚さの大まかな輪郭曲線を、係数を変数とする２次関数に近似させるものであり、
前記２次関数の２次項の係数の経時変動を監視し、前記２次関数の２次項の係数が閾値を越えたことを条件として、前記報知手段が所定の報知を行うことを特徴とするフィルム製造装置。
【請求項２】
溶融状態の樹脂を押し出す押出機と、押出機に装着されたダイを有し、前記ダイから樹脂をシート状に押し出して樹脂フィルムを成形するフィルム製造装置において、
樹脂が通過する経路に樹脂の温度を調整する加熱手段と、
樹脂フィルムの幅方向における各部の厚さを測定する厚み測定手段と、
厚み測定手段の測定値に基づいて、樹脂フィルムの幅方向における厚さの変化を、係数を変数とする２次関数に近似させる輪郭曲線決定手段を有し、
前記係数が所定の条件を満足する場合に所定の報知を行う報知手段を有し、
前記２次関数の２次項の係数の経時変動を監視し、前記２次関数の２次項の係数が閾値を越えたことを条件として、前記報知手段が所定の報知を行うことを特徴とするフィルム製造装置。
【請求項３】
一定の時間内に、前記２次関数の２次項の係数が前記閾値を２回以上の一定回数超えたことを条件として前記報知手段が前記所定の報知を行うことを特徴とする請求項１又は２に記載のフィルム製造装置。
【請求項４】
前記加熱手段は、比例制御、微分制御、積分制御の少なくともいずれかに基づいて制御されるものであり、
一定の時間内に、前記２次関数の２次項の係数が閾値を一定回数越えたことを条件として、前記加熱手段の制御パラメータを修正することを特徴とする請求項１乃至３のいずれかに記載のフィルム製造装置。
【請求項５】
溶融状態の樹脂を押し出す押出機と、押出機に装着されたダイを有し、前記ダイから樹脂をシート状に押し出して樹脂フィルムを成形するフィルム製造装置であって、
樹脂が通過する経路に樹脂の温度を調整する加熱手段があり、加熱手段が比例制御、微分制御、積分制御の少なくともいずれかに基づいて制御されるものであり、
樹脂フィルムの幅方向における各部の厚さを測定する厚み測定手段と、
厚み測定手段の測定値に基づいて樹脂フィルムの大まかな輪郭曲線を決定する輪郭曲線決定手段を有し、前記輪郭曲線決定手段が樹脂フィルムの厚さの大まかな輪郭曲線を、係数を変数とする２次関数に近似させるフィルム製造装置を使用するフィルムの製造方法であって、
前記２次関数の２次項の係数の経時変動を監視し、一定の時間内に、前記２次関数の２次項の係数が閾値を一定回数越えたことを条件として、前記加熱手段の制御パラメータを修正し、樹脂フィルムを成形することを特徴とするフィルムの製造方法。
【請求項６】
溶融状態の樹脂を押し出す押出機と、押出機に装着されたダイを有し、前記ダイから樹脂をシート状に押し出して樹脂フィルムを成形するフィルム製造装置であって、
樹脂が通過する経路に樹脂の温度を調整する加熱手段があり、加熱手段が比例制御、微分制御、積分制御の少なくともいずれかに基づいて制御されるものであり、
樹脂フィルムの幅方向における各部の厚さを測定する厚み測定手段と、
厚み測定手段の測定値に基づいて、樹脂フィルムの幅方向における厚さの変化を、係数を変数とする予め定められた一定の関数に近似させる輪郭曲線決定手段を有し、前記輪郭曲線決定手段が樹脂フィルムの幅方向における厚さの変化を、係数を変数とする２次関数に近似させるフィルム製造装置を使用するフィルムの製造方法であって、
前記２次関数の２次項の係数の経時変動を監視し、一定の時間内に、前記２次関数の２次項の係数が閾値を一定回数越えたことを条件として、前記加熱手段の制御パラメータを修正し、樹脂フィルムを成形することを特徴とするフィルムの製造方法。
【発明の詳細な説明】
【技術分野】
【０００１】
本発明はフィルム製造装置及びフィルムの製造方法に関するものである。より詳細には、本発明は溶融押出法を実施して樹脂フィルムを製造するフィルム製造装置に関するものである。また本発明は溶融押出法によって樹脂フィルムを製造するフィルム製造方法に関するものである。
【背景技術】
【０００２】
光学用途などの高品質な熱可塑性樹脂フィルムを製造する方法として、溶融押出によるＴダイ法が知られている。この方法は、一般に溶融押出法と称されている。
溶融押出法を実施するフィルム製造装置は、大きく分けて押出機側の装置及び機器と、それよりも下流のロール群によって構成されている。溶融押出法は、押出機側に装着されたＴダイから樹脂をシート状に押し出し、下流のロール群で冷却し、必要に応じて延伸した後に巻き取る工程を有するものである。
溶融押出法では、得られる製品（樹脂フィルム）の特性を均一にするために、成形後の樹脂フィルムの特性を測定し、特性のバラつきに基づいて各工程の操作量を演算し、対象工程の操作にフィードバックすることが行われる。
特許文献１には、溶融押出法によって成形された樹脂フィルムの特性を測定し、測定されたフィルム特性に応じて押出機のスクリュー回転数や押出機及びギアポンプの温度を制御する方法及び装置が提案されている。
特許文献１には、成形後のフィルム特性のバラつきを均一化するためには、押出機の混練性向上やギアポンプの吐出精度安定化が重要である旨が記載されている。
【０００３】
特許文献２には、押出機側の配管終端での溶融樹脂温度の変動が一定範囲に収まるよう、配管に加熱手段を設け、加熱手段の温度制御をＰＩ制御またはＰＩＤ制御で行う技術が開示されている。
また特許文献２では、ＰＩＤ制御における比例制御（Ｐ制御）のパラメータ（比例帯）が２以上に設定され、積分制御（Ｉ制御）のパラメータ（積分時間）が２００以上に設定されている。
特許文献２では、Ｐ値（比例制御のパラメータ）とＩ値（積分制御のパラメータ）を上記した範囲に設定することで、配管内を流れる溶融樹脂の温度が急激に変化せず、Ｔダイに供給される溶融樹脂の温度が常に一定に保たれ、Ｔダイから吐出される吐出圧変動が安定するため、樹脂フィルムの流れ方向の厚みムラが抑制できると記載されている。
【先行技術文献】
【特許文献】
【０００４】
【特許文献１】特開２０１４−１９３６０４号公報
【特許文献２】特開２００７−１４４８８３号公報
【発明の概要】
【発明が解決しようとする課題】
【０００５】
前記した様に光学用途に使用される樹脂フィルムは要求品質が高い。そのため光学用途に使用される樹脂フィルムを製造する場合には、樹脂が通過する経路は、精密に温度管理されることが望ましい。
そのため樹脂フィルムの溶融押出においては、原料樹脂を溶融してＴダイからシート状に押し出す押出機側の装置及び機器の各部の温度が、ＯＮ／ＯＦＦ制御や比例制御、ＰＩＤ制御などによって制御される。
光学用途に使用されるフィルムを製造する際には、押出機側の装置及び機器の温度制御は、温度制御の精度が高いＰＩＤ制御が多く用いられる。
【０００６】
ここでＰＩＤ制御を行うためには、比例制御のパラメータたるＰ値と、積分制御のパラメータたるＩ値と、微分制御のパラメータたるＤ値を設定する必要がある。しかしながら、ＰＩＤ制御において各パラメータの作用は相関し、制御対象の特性に応じたＰＩＤパラメータの最適値を求めるためには経験や知識が要求される。
そのため市販の温度調節計にはＰＩＤパラメータのオートチューニング機能が搭載されていることが多い。フィルム製造装置の温度制御においても、各部の温度をＰＩＤ制御する場合、ＰＩＤパラメータの設定は、温度調節計に搭載されたオートチューニング機能を利用して行われる場合が多い。
【０００７】
しかしながら光学用途に使用されるフィルムを製造するフィルム製造装置の温度制御においては、オートチューニング機能で設定されたＰＩＤパラメータが必ずしも最適値ではない場合も少なくない。
光学用途に使用される樹脂フィルムは要求品質が高いため、フィルム製造装置が設置される室内も空調され、室内が一定範囲の温度に保たれる場合が多い。即ち樹脂フィルムを製造する装置が設置される場所には、空調装置が備えられ、設置場所が一定の環境を保つように温度がコントロールされる。従って、フィルム製造装置は、通常の製造設備に比べて周囲の環境が安定している場合が多い。
【０００８】
その一方、フィルム製造装置はそれ自体が大きな熱源であり、室内の温度を一定に保つことが困難な場合もある。
例えば、押出機本体の高い温度によって生じる上昇気流によって室内の空気が流動し、室内の温度ばらつきが変動して溶融状態の樹脂が通過する流路を取り巻く環境の温度が変化してしまう場合がある。また空調装置のオンオフのタイミングや、周辺設備として備えられたのブロワ等の影響により、押出機直近の雰囲気温度が不規則に乱れてしまう場合がある。
【０００９】
この様な理由から押出機直近の雰囲気温度が不規則に乱れて、樹脂の温度が変動してしまう場合がある。ここで、ＰＩＤパラメータが適切であるならば、樹脂の温度変動は、早期に収斂し、製品たる樹脂フィルムに与える影響は小さい。
しかしながら、オートチューニング機能で設定されたＰＩＤパラメータが最適値ではないならば、樹脂の温度変動が許容範囲を外れ、製品たる樹脂フィルムに悪影響が生じる。  特に雰囲気温度の変動がある中でＰＩＤ制御による温度制御を行った場合、樹脂フィルムを本格生産する最中にも雰囲気温度が変化することから、押出機側の装置及び機器の各部の温度が安定せず、樹脂流路内の樹脂に予期しない温度分布が生じ、製品たる樹脂フィルムに悪影響が生じる。
【００１０】
具体的に説明すると、押出機からＴダイまでを構成する押出機側の装置及び機器は、ヒータ等の加熱手段により各部が所望の温度に制御される。しかしながら、押出機側の装置及び機器の中で特に押出機やギアポンプ、Ｔダイ間を接続する連結管が最も樹脂流動部から外表面までの距離、すなわち管壁の肉厚が薄く、中を通過する溶融樹脂は工程周囲の環境変化、温度変化の影響を受けることがある。
仮に樹脂流路において中心と壁面近傍で溶融樹脂に温度差が存在すると、Ｔダイから吐出するフィルムの幅方向の粘度特性が不均一となり、結果として例えば粘度の低い領域が厚く、粘度の高い領域が薄くなるような不均一な厚みプロファイル形状となる。
【００１１】
また、雰囲気温度が変動し、少なからず溶融押出設備の各部に温度変動がある中で実施したオートチューニングでは、最適なＰＩＤパラメータを求めることは困難であり、実際の製造時においては、厚みプロファイル形状も変動する現象が生じる。
さらに溶融状態の樹脂の温度や温度分布が安定していない状況下でフィルムの流れ方向または幅方向の厚みムラが存在している場合、厚みムラの解消のため行われるＴダイのリップ間隔の調整をはじめとした種々の調整を行うと、厚みプロファイル形状が温度変化が原因で変動している中で、主たる原因以外の調整が行われることとなり、かえってフィルムの厚みを乱すこととなる。
【００１２】
従って雰囲気温度が変動し、溶融押出設備の各部に温度変動がある場合には、ＰＩＤパラメータが不適切であることを疑うべきであり、直ちにＰＩＤパラメータを修正するべきである。
【００１３】
これに対して、特許文献１に記載の方法では、フィルムの特性のバラつきに対して押出機内のスクリュー回転数や押出機及びギアポンプの温度の設定値を変更して調整するが、ＰＩＤパラメータは修正しないことから、雰囲気温度変動の影響に伴う連結管内部の樹脂温度の変動に対し、制御量を調整することが困難である。また、雰囲気温度変化の影響を最も受けやすい連結管等は調整対象としておらず、特許文献１に記載された様な押出機やギアポンプの調整だけではフィルム特性の変動を解消できない。
【００１４】
また、ＰＩＤ制御における最適なＰＩＤパラメータの設定方法として、特許文献２に記載の方法があるが、特許文献２に記載の方法は、フィルム製造装置周辺の風の流れや雰囲気温度が安定している環境では配管内を流れる溶融樹脂の温度変動の抑制効果を発揮するものの、生産途中に不規則に発生する雰囲気温度変化やそれに伴う厚みプロファイルの変化に対しては、即座に対応することは困難である。
即ち最適なＰＩＤパラメータに比べてＰ値が強いとハンチングが生じ、一方ハンチングを抑えるためにＰ値を弱くすると目標温度で安定するまでに時間を要する。
【００１５】
しかしながら、従来技術においてはオートチューニング機能で設定されたＰＩＤパラメータが適切であるか否かを知ることは困難である。そのため不適切なＰＩＤパラメータに基づいて各部の温度制御が行われ、フィルム特性が安定しない状態でフィルムの本格生産が行われる。
即ち樹脂フィルムを製造する際には、先に試験的に樹脂フィルムを成形し、その後、本格的に樹脂フィルムを製造する。前記した様に従来技術においてはオートチューニング機能で設定されたＰＩＤパラメータが適切であるか否かを知ることは困難であるから、試験的に樹脂フィルムを成形する段階ではＰＩＤパラメータが不適であることが判りにくく、ＰＩＤパラメータが不適切であるままの状態で本格生産に移行してしまう場合がある。そして本格生産の最中に、フィルムの厚さにばらつき等があることが発見され、ＰＩＤパラメータの修正が行われることとなるが、生産を中断することとなり、作業性が悪い。またそれまでに製造された樹脂フィルムが無駄になってしまうこともある。
【００１６】
特に、制御対象の雰囲気温度が大きく変動している環境では、ＰＩＤパラメータをオートチューニングで求めてもそれが最適のパラメータであるかどうかを直ちに判断することができない。
仮にオートチューニングで求めたＰＩＤパラメータが、適切なＰＩＤパラメータでなければ、ヒータ等がハンチングを起こし、樹脂フィルムのプロファイル形状が乱れてしまう。即ちオートチューニングで求めたＰＩＤパラメータが、適切なＰＩＤパラメータでなければ、製造された樹脂フィルムの厚みの品質が悪化する。
【００１７】
加えてプロファイル形状の変化は、短期的なものではなく、数十分単位で１周期のように長時間にわたるため、生産管理者が気付かない場合もあり、仮に気づかなければ長期間に渡って低品質の樹脂フィルムを作り続けることとなる。
また生産開始後に制御対象の雰囲気温度が大きく変動する場合もある。例えば生産開始時は制御対象の周囲の環境が安定していたが、生産開始後しばらくしてから周囲の環境が乱れることもある。その結果、当初設定したＰＩＤパラメータが不適合となり、生産途中からヒータ等がハンチングが起こることもある。この場合においても、プロファイル形状の変化が数十分単位で１周期のように長時間にわたるため、生産管理者が気付かない場合もあり、仮に気づかなければ長期間に渡って低品質の樹脂フィルムを作り続けることとなる。
【００１８】
本発明は、従来技術の上記した問題点に注目し、加熱手段の制御パラメータが適切であるか否か判定する機能を備えたフィルム製造装置を開発することを課題とするものである。本発明は、ＰＩＤパラメータが適切であるか否かを判定する機能を備えたフィルム製造装置を開発することを課題とするものである。また本発明は、厚みのムラが少ないフィルムを製造することができるフィルムの製造方法を提供することを課題とするものである。
【課題を解決するための手段】
【００１９】
上記した課題を解決するための態様は、溶融状態の樹脂を押し出す押出機と、押出機に装着されたダイを有し、前記ダイから樹脂をシート状に押し出して樹脂フィルムを成形するフィルム製造装置において、樹脂が通過する経路に樹脂の温度を調整する加熱手段があり、加熱手段は、比例制御、微分制御、積分制御の少なくともいずれかに基づいて制御されるものであり、樹脂フィルムの幅方向における各部の厚さを測定する厚み測定手段と、厚み測定手段の測定値に基づいて樹脂フィルムの大まかな輪郭曲線を決定する輪郭曲線決定手段と、決定された輪郭曲線が所定の条件を満足する場合に所定の報知を行う報知手段を有することを特徴とするフィルム製造装置である。
【００２０】
輪郭曲線決定手段は、樹脂フィルムの大まかな輪郭曲線を、係数を変数とする予め定められた一定の関数に近似させるものであることが望ましい。
【００２１】
またもう一つの態様は、溶融状態の樹脂を押し出す押出機と、押出機に装着されたダイを有し、前記ダイから樹脂をシート状に押し出して樹脂フィルムを成形するフィルム製造装置において、樹脂が通過する経路に樹脂の温度を調整する加熱手段があり、加熱手段は、比例制御、微分制御、積分制御の少なくともいずれかに基づいて制御されるものであり、樹脂フィルムの幅方向における各部の厚さを測定する厚み測定手段と、厚み測定手段の測定値に基づいて、樹脂フィルムの幅方向における厚さの変化を、係数を変数とする予め定められた一定の関数に近似させる輪郭曲線決定手段を有し、前記係数が所定の条件を満足する場合に所定の報知を行う報知手段を有することを特徴とするフィルム製造装置である。
【００２２】
また輪郭曲線決定手段は、樹脂フィルムの厚さの大まかな輪郭曲線又は樹脂フィルムの幅方向における厚さの変化を、係数を変数とする２次関数に近似させるものであり、２次項の係数の絶対値が一定値を越えたことを条件として前記報知手段が所定の報知を行うものであることが望ましい。
【００２３】
推奨されるフィルムの製造方法は、上記したフィルム製造装置を使用し、前記報知手段による報知後に、加熱手段の制御パラメータを修正し、樹脂フィルムを成形することを特徴とするフィルムの製造方法である。
【発明の効果】
【００２４】
本発明のフィルム製造装置によると、設定されたＰＩＤパラメータが適切であるか否かを判定することができる。
また本発明のフィルムの製造方法によると、厚みのムラが少ないフィルムを製造することができる。
また本発明によると、輪郭曲線を２次曲線に近似することで、温度変化のハンチングに伴うプロファイル形状の変動を数値化できる。これにより、プロファイル形状の変動をタイムリーに検知でき、パラメータを再修正する等の対処をとることができ、低品質の樹脂フィルムが成形されてしまうことを最小限で食いとめることができる。
【図面の簡単な説明】
【００２５】
【図１】本発明の実施形態に係るフィルム製造装置の一例を示す構成図である。
【図２】図１のフィルム製造装置の制御装置のブロック図である。
【図３】図１のフィルム製造装置の動作を示すフローチャートである。
【図４】輪郭曲線を説明する説明図であり、（ａ）は中央部の厚さが厚いフィルムを想定した場合を示し、（ｂ）は中央部の厚さが薄いフィルムを想定した場合を示す。
【図５】図１のフィルム製造装置の押出機から押し出されたフィルムのフィルム幅方向の厚みプロファイルの２次曲線近似方法を説明するグラフであり、（ａ）は押し出された樹脂フィルムの幅をＸ軸に厚さをＹ軸にとったグラフであり、（ｂ）はグラフ（ａ）の製品有効部分を抜き出し且つＹ軸のスケールを拡大したグラフである。
【図６】本発明の実施形態に係る厚みプロファイル近似曲線の２次項の経時変化と閾値を示す図であり、（ａ）は制御パラメータを修正する前の状態を示し、（ｂ）は制御パラメータを修正した後の状態を示す。
【発明を実施するための形態】
【００２６】
詳細説明に先立って、本発明の実施形態の概要を説明する。
本実施形態のフィルム製造装置１は、溶融状態の樹脂を押し出す押出機２と、押出機２に装着されたＴダイ１３を有している。フィルム製造装置１は公知のそれと同様に、前記したＴダイ１３から樹脂をシート状に押し出して樹脂フィルム３７を成形する装置である。
フィルム製造装置１の樹脂が通過する経路には樹脂の温度を調整する加熱手段たる電気ヒータ２２，２３、２５乃至３３があり、加熱手段は、比例制御、微分制御、積分制御の少なくともいずれかに基づいて制御される。なお本実施形態では、比例制御、微分制御、積分制御が併用されている。
またフィルム製造装置１は、樹脂フィルム３７の幅方向における各部の厚さを測定する厚み測定手段として、厚み計５を有している。この厚み測定手段の測定値に基づいて樹脂フィルム３７の大まかな輪郭曲線を決定する輪郭曲線決定手段が、図示しないＣＰＵやメモリーによって構成されている。さらに決定された輪郭曲線が所定の条件を満足する場合に所定の報知を行う表示部とスピーカ等の報知手段を有している。
【００２７】
なお加熱手段は、必ずしも電気ヒータ２２，２３、２５乃至３３である必要はなく、蒸気等の他の熱源を利用するものであってもよい。輪郭曲線決定手段はＣＰＵやメモリーを有するものでなくともよい。報知手段は、表示画面やスピーカに限定されるものではない。
【００２８】
樹脂フィルム３７の輪郭曲線は、樹脂フィルム３７を無重力状態に置いたと仮定した場合の樹脂フィルム３７の輪郭を表す曲線であってもよく、樹脂フィルム３７を平坦な場所に置いたと仮定した場合の様な、厚さだけに注目した輪郭曲線であってもよい。本明細書では、後者の厚さだけに注目した輪郭を厚みプロファイルと称している。
【００２９】
大まかな輪郭曲線とは、表面の微小な凹凸を無視し、樹脂フィルム３７のプロファイルを巨視的に観察して得られる曲線である。
本実施形態のフィルム製造装置１は、樹脂が通過する経路に樹脂の温度を調整する加熱手段があり、加熱手段は、比例制御、微分制御、積分制御の少なくともいずれかに基づいて制御されるものである。そのため比例制御のパラメータたるＰ値、積分制御のパラメータたるＩ値、微分制御のパラメータたるＤ値の少なくともいずれかを設定する必要がある。なお前記した様に以下に説明する具体的実施形態では、Ｐ値、Ｉ値、Ｄ値を全て設定するものである。
【００３０】
本実施形態のフィルム製造装置１では、樹脂フィルム３７の幅方向における各部の厚さを測定する厚み測定手段と、厚み測定手段の測定値に基づいて樹脂フィルム３７の厚さの大まかな輪郭曲線を決定する輪郭曲線決定手段を有している。そして輪郭曲線に基づいて比例制御等のパラメータが適切であるか否かを判定する。
加熱手段の制御パラメータが不適切な状態のまま、樹脂の温度が設定温度に対して、たまたま安定している場合や、外乱等の影響により、樹脂の温度が設定温度に対して安定していない場合は、前記した様に樹脂流路において中心と壁面近傍で溶融樹脂に温度差が生じ、ダイから吐出する樹脂フィルム３７の幅方向の粘度特性が不均一となり、結果として例えば粘度の低い領域が厚く、粘度の高い領域が薄くなるような不均一な厚みプロファイル形状となる。
【００３１】
本実施形態のフィルム製造装置では、輪郭曲線決定手段で樹脂フィルム３７の厚さの大まかな輪郭曲線を決定し、輪郭曲線に基づいて比例制御等のパラメータが適切であるか否かを判定するので、外乱等の影響を考慮した上で、各パラメータが適切であるか否かを判別することができる。
【００３２】
本実施形態のフィルム製造装置では、樹脂フィルム３７の幅方向における厚さの変化を、係数を変数とする予め定められた一定の関数に近似させ、関数の係数に基づいて比例制御のパラメータが適切であるか否かを判定する。そのため外乱等の影響を考慮した上で、各パラメータが適切であるか否かを判別することができる。
【００３３】
本実施形態のフィルム製造装置の輪郭曲線決定手段は、樹脂フィルム３７の厚さの大まかな輪郭曲線又は樹脂フィルム３７の幅方向における厚さの変化を、係数を変数とする２次関数に近似させるものであり、２次項の係数の絶対値が一定値を越えたことを条件として前記報知手段が所定の報知を行う。
【００３４】
２次関数は、周知の通り、「Ｙ＝ａＸ2 ＋ｂＸ＋ｃ」で表現される関数であり、上に凸又は下に凸となる線図を描く関数である。即ち２次項の係数「ａ」（単に２次項ａと称する場合もある）が正であれば下に凸となり、「ａ」が負であれば上に凸となる。
樹脂の温度が設定温度に対して安定していない場合は、Ｔダイから吐出する樹脂フィルム３７の幅方向の粘度特性が不均一となり、結果として例えば粘度の低い領域が厚く、粘度の高い領域が薄くなるような不均一なプロファイル形状となる。そのため樹脂フィルム３７の厚さの大まかな輪郭曲線は、上に凸又は下に凸となる図形を描くこととなり、２次関数に当てはめることができる。
【００３５】
同様に樹脂フィルム３７の幅方向における厚さの変化は上に凸又は下に凸となる図形を描くこととなり、２次関数に当てはめることができる。
樹脂フィルム３７の凹凸量（厚い部分と薄い部分の厚さの差）が大きい場合は、近似する２次関数の２次項の係数「ａ」が大きくなり、樹脂フィルム３７の凹凸量が小さければ近似する２次関数の２次項の係数「ａ」は小さい。
そのため２次項の係数の絶対値だけに注目して樹脂フィルム３７の凹凸量を知ることができ、パラメータが適切であるか否かを知ることができる。
なお２次項の係数の絶対値は、係数「ａ」が正である場合と、負である場合が同一であっても良いし、異なっていてもよい。
【００３６】
以下、フィルム製造装置１の具体的な実施形態を説明する。図１は、本発明の実施形態のフィルム製造装置１を示す。フィルム製造装置１は、複数の装置によって構成される一連の設備であり、押出機２側の装置及び機器と、押し出された樹脂フィルム３７を通過させるロール群３と、厚み計（厚み測定手段）５を有している。なおフィルム製造装置１は、さらに図示しない延伸装置や巻き取り装置等を有している。本実施形態では、押し出された樹脂フィルム３７がロール群３で冷却され、原反たる樹脂フィルム３５となる。
またフィルム製造装置１は制御装置２０を有している。
【００３７】
押出機２は公知のものであり、シリンダー６内に図示しないスクリュー軸が内蔵されたものである。押出機２はホッパ７からシリンダー６内に投入された樹脂を溶融し、図示しないスクリューで樹脂を前進させ、先端の排出部１６から溶融状の樹脂を押し出すものである。押出機２側の装置及び機器には、押出機２の他に連結管１０、ギアポンプ１１、連結管群１２及びＴダイ１３がある。
そして押出機２の排出部１６に連結管１０を介してギアポンプ１１が接続されている。またギアポンプ１１の排出側には連結管群１２があり、連結管群１２の先端にＴダイ１３が設けられている。連結管群１２の一部にはフィルター１７ａ，１７ｂ，１７ｃがある。なお、ギアポンプ１１、連結管群１２、フィルター１７ａ，１７ｂ，１７ｃ等は、本発明に必須の構成要件ではない。
この様にＴダイ１３は、連結管１０、ギアポンプ１１及び連結管群１２を介して押出機２に接続されている。そして押出機２から吐出された樹脂は、連結管１０、ギアポンプ１１及び連結管群１２を経由してＴダイ１３に入り、Ｔダイ１３からロール群３に押し出される。
本実施形態では、押出機２のシリンダー６、連結管１０、ギアポンプ１１、連結管群１２及びＴダイ１３が樹脂が通過する経路である。
【００３８】
本実施形態では、樹脂が通過する経路が複数に区画されて個別に温度調節されている。即ち本実施形態では、押出機２側の装置及び機器は、全て温度調節されている。押出機２のシリンダー６は、複数の区画に分割されていて各区画に図示しない電気ヒータが設けられている。またシリンダー６の各区画に冷却用の熱媒体を循環させてもよい。連結管１０には電気ヒータ２２が取り付けられている。ギアポンプ１１についても電気ヒータ２３が取り付けられている。
本実施形態では、連結管群１２は８本の管路によって構成されている。即ち連結管群１２は１２ａ区画から１２ｈ区画の８区画に分かれており、それぞれの区画に個別に電気ヒータ２５乃至３２が取り付けられている。
【００３９】
またＴダイ１３にも電気ヒータ３３が取り付けられている。
本実施形態では、前記したシリンダー６の各区画の温調、連結管１０の電気ヒータ２２、ギアポンプ１１の電気ヒータ２３、連結管群１２の各区画１２ａ乃至１２ｈの電気ヒータ２２乃至３２、及びＴダイ１３の電気ヒータ３３が、それぞれ個別にＰＩＤ制御されている。
即ち押出機２側の装置及び機器には、各区画に温度センサー２１ａ乃至２１ｍが取り付けられている。そしてそれぞれの温度センサー２１ａ乃至２１ｍが、制御装置２０に接続されている。
【００４０】
押出機２側の装置及び機器の下流側にはロール群３がある。図１では、ロール群３は、５本のロール２５ａ乃至２５ｅが図示されているが、ロールの本数は任意である。本実施形態では、ロール２５ａ乃至２５ｄは冷却ロールである。ロール２５ｅは、ガイドロールである。
ロール群３はＴダイ１３の近傍にあって、Ｔダイ１３から押し出された樹脂を冷却するものである。
またロール２５ａに対向してタッチロール（図示せず）を追加設置し、タッチロールとロール２５ａの間でフィルム３７を挟んでもよい。
冷却ロール（ロール２５ａ乃至２５ｄ）は、それぞれＰＩＤ制御で温度調節されている。具体的には冷却ロール（ロール２５ａ乃至２５ｄ）に冷却液が循環されており、冷却液の温度又は循環量がＰＩＤ制御されている。
タッチロールを設ける場合には、タッチロールについても冷却液を循環させ、ＰＩＤ制御によって温度調節することが望ましい。
【００４１】
厚み計（厚み測定手段）５は、冷却後の樹脂フィルム３５の幅方向における各部の厚さを測定する装置である。厚み計５は、放射線を照射して樹脂フィルム３５の厚さを測定するものである。厚み計５は、図示しない走査装置を備えていて、放射線の線源または受光部を樹脂フィルム３５の幅方向に移動させることができる。厚み計５は、線源等を移動させつつ各部の厚さを測定し、厚さの幅方向の分布を測定することができる。なお厚み計５は、放射線を利用するものに限らず、レーザ光線等の他の光線を利用するものであったり、他の物理現象を利用したものであってもよい。
本実施形態では、厚み計５は、ロール群３の下流側に設置されており、冷却後の樹脂フィルム３５の各部の厚さを測定する。
【００４２】
制御装置２０は、図２の様に内部にＰＩＤ制御部と、パラメータ記憶部と、温度履歴記憶部と、輪郭曲線決定手段と、比較部を有している。
ここでＰＩＤ制御部は、複数のＰＩＤ制御装置が並べられたものである。ＰＩＤ制御部を構成する複数のＰＩＤ制御装置は、市販のものである。パラメータ記憶部は、各ＰＩＤ制御装置に付属するものである。
【００４３】
温度履歴記憶部と輪郭曲線決定手段及び比較部は、図示しないＣＰＵやメモリーによって構成されている。具体的な動作は、メモリーに記憶されたソフトウエアによって実現されている。
温度履歴記憶部は、各温度センサーが検知した各部の温度を記憶するものである。
温度履歴記憶部に記憶された各部の温度は、必要に応じてグラフ化し、表示部に表示することができる。
輪郭曲線決定手段は、厚み計５で検知されたデータに基づいて、樹脂フィルム３５の厚さの大まかな輪郭曲線を演算する輪郭形状演算機能を有している。また算出された輪郭曲線を２次関数に近似させる機能を有している。
【００４４】
比較部は、２次関数の２次項の係数を監視し、２次項の係数と閾値を比較する機能を有している。
温度履歴記憶部及び比較部の具体的な機能については、後述する。
【００４５】
本実施形態のフィルム製造装置１では、前記した様に、シリンダー６の各区画の温調、連結管１０の電気ヒータ２２、ギアポンプ１１の電気ヒータ２３、連結管群１２の各区画１２ａ乃至１２ｈの電気ヒータ２５乃至３２及びＴダイ１３の電気ヒータ３３が、それぞれ個別にＰＩＤ制御されている。
前記した様に、制御装置２０のＰＩＤ制御部は、市販の多数のＰＩＤ制御装置が内蔵されたものであり、各区画の温度を検知する温度センサー２１ａ乃至２１ｍの信号が、制御装置２０に内蔵されたそれぞれの区画を担当するＰＩＤ制御装置に入力されている。そして各区画の電気ヒータ２２乃至３３及び熱媒体を加熱するヒータ（図示せず）は、それぞれの区画を担当するＰＩＤ制御装置の出力に基づいて制御される。
【００４６】
また各区画の温度センサーの検出値は、制御装置２０内の温度履歴記憶部に入力されている。厚み計５の測定データは、制御装置２０の輪郭曲線決定手段に入力される。
【００４７】
本実施形態のフィルム製造装置１では、押出機２内で溶融・混練された樹脂が、ギアポンプ１１とフィルター１７ａ，１７ｂ，１７ｃを含む一連の樹脂流路を通過してＴダイ１３に至る。そして樹脂はＴダイ１３からシート状に押し出され、樹脂はロール群３で冷却されて原反フィルム３５（以下単に樹脂フィルム３５と称する）となる。
成形された樹脂フィルム３５は図１の矢印Ｘの方向に搬送され、厚み計５により幅方向の各部の厚みが逐次測定される。
測定した幅方向の厚みのデータは、制御装置２０の輪郭曲線決定手段に取り込まれる。そして厚みプロファイルの全体的な形状が解析され、厚みプロファイル異常の有無が判定される。
【００４８】
ここで樹脂フィルム３５の厚みプロファイルについて付言する。冷却後の樹脂フィルム３５は、幅方向の各部の厚さが等しいことが理想であるが、図４（ａ）の様に中央部分が膨らんでいたり、図４（ｂ）の様に中央部分が凹んだ状態となる場合がある。仮に樹脂フィルム３５が無重力状態に置かれたと仮定すると、図４（ａ）（ｂ）の上側に描かれた様な断面形状となる。なお図４（ａ）（ｂ）は、樹脂フィルム３５の有効使用範囲の断面形状を示しており、Ｔダイ１３から押し出された樹脂フィルム３５の中央部分のみの断面形状であり、図５（ａ）のグラフにおいて、「製品幅」と記載されている領域である。
厚みプロファイルとは、厚み計５が、樹脂フィルムの幅方向へトラバースしながら一定間隔で測定した樹脂フィルム３５の各点の厚みデータである。即ち一回、トラバースするたびに樹脂フィルム３５の各点の厚みをプロットした幅方向の厚みの分布を表す分布曲線である。
【００４９】
以下、解析及び厚みプロファイル異常の判定内容について、図５、図６を用いて説明する。
【００５０】
図５（ａ）は、厚み計５が幅方向に走査することにより取り込んだ厚みのデータをそのままグラフ化したものである。即ち厚み計５が測定した全データである。縦横の比率は正確ではないが、図５（ａ）のグラフが描く曲線は、樹脂フィルム３５の厚さだけに注目した輪郭曲線であり、樹脂フィルム３５の厚みプロファイルである。
図５（ａ）のグラフでは、厚み計５の全走査領域の中に樹脂フィルム３５があると、その厚さがＹ軸の値としてプロットされている。
樹脂フィルム３５の厚みプロファイルには微小な凹凸がある。
【００５１】
成形された樹脂フィルム３５は、双方の縁の部分が切り取られ、中央部分のみ活用される。図５（ａ）のグラフにおいて、「製品幅」と記載されている領域は、双方の縁の部分が切り取られて残った中央の部分である。
図５（ｂ）の実線で描かれたグラフは、図５（ａ）のグラフから製品部分に該当する範囲を抜粋し、厚み方向のスケールを拡大した厚みのデータである。図５（ａ）の実線は、樹脂フィルム３５の厚みプロファイルであり、微小な凹凸がある。
図５（ｂ）のグラフの実線で描かれた部分は、フィルムの厚さの変化を正確に表していると言える。
【００５２】
本実施形態では、制御装置２０の輪郭曲線決定手段によって、樹脂フィルム３５の厚さの大まかな輪郭が演算される。即ち、図５（ｂ）の破線で描かれたグラフの様に、微小な凹凸を無視し、厚さの変化の大まかな傾向を演算する。
より具体的には、樹脂フィルム３５の幅をＸ軸にとり、樹脂フィルム３５の厚さをＹ軸にとって、図５（ｂ）の実線で描かれたグラフを２次関数の曲線に当てはめる。言い換えると、図５（ｂ）の実線で描かれた正確な輪郭を表す曲線を、係数を変数とする２次関数に近似させる。
ここで２次関数は「Ｙ＝ａＸ2 ＋ｂＸ＋ｃ」で表現される関数であり、上に凸又は下に凸となる関数である。
また経験則上、樹脂フィルム３５の厚さは、幅方向の中央が厚くなったり薄くなったりすることがあり、厚さをグラフ化すると、上に凸又は下に凸となる。そのため樹脂フィルム３５の微小な凹凸を無視し、厚さの変化の大まかな傾向を概観すると、何らかの２次関数に近似させることができる。
【００５３】
この様に本実施形態では、厚みのデータを図５（ｂ）の破線で示すように横軸が幅方向の位置を表す値、縦軸を厚みとした２次関数で曲線近似する。
ここで、２次関数の２次項の係数ａは近似した２次曲線、すなわち放物線の向きや開き具合を表している。係数ａが正の符号を有する場合は２次曲線は極小値を有する凹形状を取り、係数ａが負の符号を有する場合は２次曲線は極大値を有する凸形状を取る。また、係数ａの絶対値が０に近いほど２次曲線の開きが大きくなり、２次曲線中央部と端部の厚みの差が小さく、係数ａの絶対値が０から遠ざかるほど２次曲線の開きが狭くなり、２次曲線中央部と端部の厚みの差が大きくなる。
従って２次関数の２次項の係数ａを変数とすれば、厚みプロファイルに近似した２次関数の係数ａを特定することができる。
【００５４】
また本実施形態では、前記した２次関数の２次項の係数ａを連続的に演算し、この値が一定の閾値を越えるか否かを監視する。即ち制御装置２０の比較部は、２次関数の２次項の係数ａを監視し、２次項の係数ａと閾値を比較し、閾値を越えるか否かを監視している。そして、本実施形態では、一定の時間内に、閾値を一定回数越えた場合に、所定の報知が行われる。具体的には、報知手段の一つたる表示部に警報が表示される。また図示しないスピーカ等から、異常が生じたことを知らせるアラーム音が発せられる。本実施形態では、一定の時間内に、２次関数の２次項の係数ａが閾値を２回越えた場合に、表示部に警報が表示され、スピーカ等からアラーム音が発せられる。
【００５５】
具体的に説明すると、本実施形態では、上記係数ａの経時変動の波形状を監視し、係数ａが予め正負それぞれに設定した閾値を超えると、幅方向の厚みプロファイルが全体的に凸形状または凹形状であることを示しているため、少なくともそのような山及びまたは谷形状が２回以上検知された段階で厚みプロファイルの異常と判定する。
図６（ａ）が厚みプロファイル異常と判定される場合の波形状であり、図６（ｂ）は正常と判定される波形状の一例である。
即ち各部の温度は、前記した様にＰＩＤ制御されているが、各部の温度は多少は脈動する。その影響で、樹脂フィルム３５の厚さが部分的に変化し、厚みプロファイルが時間と共に凹凸変化する。即ち、経験則上、樹脂フィルム３５の厚さは幅方向の中央部分が厚くなったり薄くなったりを繰り返す。
【００５６】
そのため、閾値を超える凹凸形状となることが繰り返されると、さらにその後に、閾値を超える凹凸変化が起きると予想される。
そこで本実施形態では、係数ａの経時変動の波形状を監視し、係数ａの絶対値が閾値を超える状態が繰り返されると、表示部に警報を表示し、スピーカ等からアラーム音が発することとした。
【００５７】
また厚みプロファイルは、表面に微小な凹凸を厚み計５が検知することによって現れる微小な凹凸と、全体を巨視的に見たときに感じる全体的な凹凸によって構成されている。ここで、各区画の温度制御が適切でない場合に発生する厚みプロファイルの変化は、巨視的に見たときに感じる全体的な凹凸として現れる。逆に言えば、各区画の温度制御の適否と微小な凹凸との因果関係は巨視的な凹凸に比べて小さい。
本実施形態では、厚みプロファイルを２次関数に近似させるので、微小な凹凸は実質的に無視され、各区画の温度制御との因果関係が深い全体的な凹凸が強調される。
そのため温度制御の不適、より具体的にはＰＩＤパラメータが不適切であることを正確に検知することができる。
【００５８】
本実施形態のフィルム製造装置１の動作をフローチャートで表現すると、図３の通りである。
フローチャートで示す工程は、本格的な生産に先立って、試験的に樹脂フィルムを押し出す場合に実施される。
フローチャートに従うと、ステップ１で、タイマーの計時を開始する。このタイマーは、厚さの変化が現れる間隔を考慮して決められる。具体的には、経験則上知られる厚さの変化が現れる間隔に対して十分に長い時間であり、当該間隔の５倍以上であることが望ましい。一方、過度に時間が長いと、試験生産の意義が失われるから、経験則上知られる厚さの変化の間隔の２０倍以下であることが望ましい。
【００５９】
続くステップ２で、係数ａの絶対値が閾値を越えているか否かを判定する。仮に閾値を越えているならば、ステップ３に進み、カウンターに１を追加する。そしてステップ４に進み、現在のカウンターの数が２以上であるか否かを判定する。
ステップ２で、係数ａの絶対値が閾値を越えていなければ、ステップ３を飛ばしてステップ４に進み、現在のカウンターの数が２以上であるか否かを判定する。
【００６０】
カウンターの数が２以上であるならば、閾値を越える現象が繰り返されたこととなる。そのためステップ６に進み、所定の報知を行う。本実施形態では、警報等を発する。カウンターの数が２未満であるならば、ステップ５に進み、ステップ１で計時を開始したタイマーの計時時間を確認する。計時時間を経過していれば、一連の制御を終了する。計時時間を経過していなければ、ステップ２に戻る。
【００６１】
本実施形態では、異常が発生した場合には、各加熱手段（電気ヒータ）の制御パラメータを修正する。
【００６２】
なおここで言う異常とは、製品幅内の全体的な厚みプロファイル形状が、製品の品質として許容されるフラット形状から著しく乖離した状態であることを指す。厚みプロファイル形状がフラット形状から乖離した状態で、樹脂フィルム３５の微小な厚みムラ解消のためのＴダイ１３のリップ間隔の調整をはじめとした種々の調整を行うと、調整効果が現れる前にベースとなる厚みプロファイル形状も変動して調整の効果が相殺される、または必要以上に調整してしまうことによって逆に厚みを乱すこととなる。
【００６３】
上記した２次曲線の２次項の経時変動に対する閾値は、対象とする樹脂フィルム３５の厚みや要求される品質によって適宜決定される。好ましい実施形態としては、製品幅内の２次曲線が製品の品質として許容される厚みムラの範囲に収まるような２次項の中で、絶対値が最大となる値を正負それぞれの閾値として用いる。閾値が小さすぎると厚みプロファイル形状のわずかな変化でも直ちに異常と判定し、必要以上にＰＩＤパラメータの調整を繰り返すこととなる。また閾値が大きすぎると、厚みプロファイル形状が変動している中でＴダイ１３のリップ間隔の調整をはじめとした種々の厚み調整が行われることとなるため、かえって厚みを乱す要因となる。
正負の閾値の絶対値は同じであってもよく異なっていてもよい。
【００６４】
ここで本実施形態のフィルムの製造方法は、上記したフィルム製造装置１を使用し、前記報知手段（表示部及びスピーカ）による報知後に加熱手段の制御パラメータを修正し、樹脂フィルムを成形することを特徴とする。
以下、本実施形態のフィルムの製造方法の特徴を説明する。
【００６５】
一旦原料供給からシート巻取りまでのプロセスが安定した後に、上記厚みプロファイル形状の異常が検知される場合は、環境外乱、即ち雰囲気温度の急激な変化に伴う押出機２の温度制御のハンチングに起因する可能性がある。温度制御のハンチングは温度制御をつかさどるＰＩＤ制御のＰＩＤパラメータ（Ｐ，Ｉ，Ｄ値）がその環境下での最適値に設定されていない、または雰囲気温度変動などの外乱に対応していないことから生じる場合が多い。
そこで，本実施形態では厚みプロファイル形状の凹凸変化による異常を検知した時点で、押出機２側の装置及び機器の押出機２のシリンダー６からＴダイ１３までの各プロセスの温度データの変動解析を行い、２次項の変動と相関が大きいプロセス、または品質安定時と比較して明らかに温度変動の範囲が大きいプロセスに対して、温度制御のＰＩＤパラメータの修正を行う。
【００６６】
即ち本実施形態で採用する制御装置２０は、温度履歴記憶部を有し、各温度センサーが検知した各部の温度が記憶されている。
厚みプロファイル形状の異常が検知された場合は、温度履歴記憶部の記録を読み出し、必要に応じてグラフ化して表示部に表示することができる。
また前記した様に報知手段の一つたる表示部に警報が表示され、図示しないスピーカ等から、異常が生じたことを知らせるアラーム音が発せられる。
本実施形態のフィルムの製造方法では、報知後に加熱手段の制御パラメータを修正し、樹脂フィルムを成形する。
具体的には、厚みプロファイル形状の異常が検知された場合は、報知手段によってその事実が使用者に知らされる。使用者は、各区画の温度変化を検討し、厚みプロファイル形状に異常を来した原因として疑われる区画を選定する。そして当該区画を担当するＰＩＤ制御装置のＰＩＤパラメータを修正する。
【００６７】
本実施形態における温度制御のＰＩＤパラメータの修正内容としては、特定の部位の温度変動を抑える効果を目的とするため、例えば比例ゲインであるＰ値または積分ゲインであるＩ値をそれぞれ大きくする方向に調整する。調整量は、樹脂の特性、設備仕様、運転条件などの複数の要素が絡み合うため一義的に定義することはできず、対象部位の温度変動の抑制状況と比較しながら調整を行う。
また温度制御のＰＩＤパラメータの修正は、オートチューニング機能と手動調整のいずれも選択可能であるが、厚みプロファイル異常に対するＰＩＤパラメータ修正の効果を確認しながら微調整できる点で、手動調整のほうがより好ましい。
【００６８】
以上に述べたように、溶融押出法によりＴダイ１３から樹脂をシート状に押し出して成形したフィルムの幅方向厚みプロファイルデータを収集する工程と、前記幅方向厚みプロファイルデータにおける、製品幅域の厚みプロファイルを曲線近似する２次関数を求め、求めた２次関数における２次項の係数の経時変動を監視し、当該変動の波の形状として予め設定した閾値を超える山及びまたは谷が少なくとも２回出現する経時変動を検知する工程、及び前記検知に応じて、押出機２のシリンダー６とＴダイ１３との間を構成する各部位のＰＩＤパラメータを再調整する工程を含む、フィルム製造方法を用いることによって、厚みプロファイルに影響を与える温度変動をタイムリーに抑制することが可能となり，結果として厚みムラの悪化やゲージバンドの発生が少なく、高品質なフィルムを長期に亘り安定的に得られる。
【００６９】
そのため図６（ａ）の様に厚みプロファイルの近似曲線の２次項が時間と共に大きく変動する様な厚みプロファイルの変動が大きい状態から、ＰＩＤパラメータを修正することにより、図６（ｂ）の様に２次項が安定し、厚みプロファイルの変動が小さい状態となり、高品質なフィルムを長期に亘り安定的に得ることができる。
【００７０】
以上説明した実施形態では、厚みプロファイルを２次関数に近似させてその２次項を監視したが、厚みプロファイルを他の関数に近似させてもよい。例えば、円の関数、三角関数、サイクロイド関数、楕円関数に厚みプロファイルを近似させてもよい。
さらに厚みプロファイルの曲線によって描かれる領域の面積に基づいて、ＰＩＤパラメータが適切であるか否かを判定してもよい。
【実施例】
【００７１】
以下、本発明を実施例に基づきさらに詳細に説明するが、本発明はこれらの実施例に限定されるものではない。
〔実施例１〕
アクリル系の熱可塑性樹脂を溶融してＴダイ１３からシート状に押出すフィルム製造装置１を用いて、長さ１０００ｍをロール１本とする樹脂フィルム３５の成形を行った。フィルム製造装置１の各プロセス温度（各区画の温度）は、樹脂の特性に応じて適宜設定されており、各プロセスの温度を一定に保つ温調計のＰＩＤパラメータは樹脂供給量安定後にそれぞれオートチューニングによって自動設定した。成形された樹脂フィルム３５の幅方向厚みプロファイルはインラインで逐次測定することとし、一走査ごとの厚みプロファイルデータを縦軸（Ｙ）は厚み、横軸（Ｘ）は厚み計５の各測定位置を最大測定幅で除した無次元数の値としてプロットし、２次曲線に近似した。製品として許容される厚みムラは基準厚み±０．６％とした場合、製品幅内の厚みプロファイルを表す２次曲線が基準厚み±０．６％に収まるための２次項の係数ａの値は±５であった。そこで、２次曲線における２次項ａの波形状データに対して閾値を±５と設定した。
【００７２】
巻き取り開始から約３００ｍ巻き取った時点で、２次項の係数ａの値が２回目の閾値を超えたため、フィルム製造装置１の各プロセスの温度データを解析し、周囲の空気の流れの影響で温度変動範囲が大きかった区画を対象にＰＩＤパラメータの手動調整を行った。その後、対象区画の温度変動範囲は他のプロセスと同等まで縮小し、巻取り終了までに再度２次項ａが閾値を超えることは無く、巻き上がったフィルムの巻姿は巻きズレ、ゲージバンドなどが無い良好な状態であった。
〔比較例１〕
【００７３】
実施例１と同様の装置構成及び初期条件によるフィルム成形を行い、厚みプロファイル形状の監視及び押出設備のＰＩＤパラメータの再調整を行うことなく、フィルムを１０００ｍ巻き取ったところ、フィルムロールの外観に３本のゲージバンドが観察され、巻姿が悪化した。
〔参考例〕
【００７４】
比較例１と同様の装置構成及び条件で、２次曲線の２次項の係数ａの閾値を±２と設定し、フィルムの成形を行った。結果、数十ｍおきに２次項ａが閾値を超えてその都度ＰＩＤパラメータの調整を行ったため、温度が設定温度に安定せず、ゲージバンドが残り良好な巻姿が得られなかった。この結果から、閾値が過度に小さいことは好ましいことではないことが判る。
【符号の説明】
【００７５】
１  フィルム製造装置
２  押出機
３  ロール群
５  厚み計（厚み測定手段）
１０  連結管
１１  ギアポンプ
１２  連結管群
１３  Ｔダイ
２０  制御装置
２１ａ乃至２１ｍ  温度センサー
２２，２３  電気ヒータ
２５乃至３３  電気ヒータ
【図１】
0006754223.tif 000002
【図２】
0006754223.tif 000003
【図３】
0006754223.tif 000004
【図４】
0006754223.tif 000005
【図５】
0006754223.tif 000006
【図６】
0006754223.tif 000007